【手続補正書】
【提出日】平成16年11月9日(2004.11.9)
【手続補正１】
【補正対象書類名】特許請求の範囲
【補正対象項目名】全文
【補正方法】変更
【補正の内容】
【特許請求の範囲】
【請求項１】
ポリ（アリーレンエーテル）と、
アクリロイルモノマーと、
アリルモノマーと、
炭化ケイ素、窒化ケイ素、サイアロン、立方晶窒化ホウ素、アルミノケイ酸塩、炭化チタン、炭化クロム、炭化タングステン、酸化ジルコニウム、シリコンドープホウ素−アルミニウム−マグネシウム、天然及び合成ダイヤモンド、ガーネット、以上の砥粒充填材の１以上を含む複合セラミックス、金属と１以上の上記砥粒充填材を含む複合セラミックス金属並びに以上の砥粒充填材の１以上を含む組合せからなる群から選択される砥粒充填材と
を含んでなる硬化性樹脂組成物。
【請求項２】
ポリ（アリーレンエーテル）１０〜５０重量部と、
アクリロイルモノマー５〜６０重量部と、
アリルモノマー２０〜８０重量部と、
炭化ケイ素、窒化ケイ素、サイアロン、立方晶窒化ホウ素、アルミノケイ酸塩、炭化チタン、炭化クロム、炭化タングステン、酸化ジルコニウム、シリコンドープホウ素−アルミニウム−マグネシウム、天然及び合成ダイヤモンド、ガーネット、以上の砥粒充填材の１以上を含む複合セラミックス、金属と１以上の上記砥粒充填材を含む複合セラミックス金属並びに以上の砥粒充填材の１以上を含む組合せからなる群から選択される砥粒充填材５〜２０００重量部と、
（ただし、重量部はすべて樹脂１００重量部を基準とする。）を含んでなる硬化性樹脂組成物。
【請求項３】
末端封鎖ポリ（アリーレンエーテル）１５〜４５重量部と、
多官能性アクリロイルモノマー１０〜４０重量部と、
多官能性アリルモノマー３０〜７０重量部と、
炭化ケイ素、立方晶窒化ホウ素又は合成ダイヤモンドを含む砥粒充填材１００〜１０００重量部と
（ただし、重量部はすべて樹脂１００重量部を基準とする。）を含んでなる硬化性樹脂組成物。
【請求項４】
ポリ（アリーレンエーテル）と、
アクリロイルモノマーと、
アリルモノマーと、
炭化ケイ素、窒化ケイ素、サイアロン、立方晶窒化ホウ素、アルミノケイ酸塩、炭化チタン、炭化クロム、炭化タングステン、酸化ジルコニウム、シリコンドープホウ素−アルミニウム−マグネシウム、天然及び合成ダイヤモンド、ガーネット、以上の砥粒充填材の１以上を含む複合セラミックス、金属と１以上の上記砥粒充填材を含む複合セラミックス金属並びに以上の砥粒充填材の１以上を含む組合せからなる群から選択される砥粒充填材と
の反応生成物を含んでなる硬化性樹脂組成物。
【請求項５】
ポリ（アリーレンエーテル）が５００マイクログラム／グラム未満の遊離ヒドロキシル基含有量を有する、請求項１乃至請求項４のいずれか１項記載の硬化性樹脂組成物。
【請求項６】
ポリ（アリーレンエーテル）が次式の構造を有する末端封鎖ポリ（アリーレンエーテル）からなる、請求項１乃至請求項５のいずれか１項記載の硬化性樹脂組成物。
Ｑ−（Ｊ−Ｋ）y
式中、Ｑは一価、二価又は多価フェノールの残基であり、ｙは１〜１００であり、Ｊは次式の構造を有する繰返し単位からなり、
【化１】
2004526030.tif 000001
（式中、Ｒ1〜Ｒ4は各々独立に水素、ハロゲン、第一又は第二Ｃ1〜Ｃ12アルキル、Ｃ2〜Ｃ12アルケニル、Ｃ2〜Ｃ12アルキニル、Ｃ1〜Ｃ12アミノアルキル、Ｃ1〜Ｃ12ヒドロキシアルキル、フェニル、Ｃ1〜Ｃ12ハロアルキル、Ｃ1〜Ｃ12炭化水素オキシ、及びハロゲン原子と酸素原子とが２以上の炭素原子で隔てられたＣ2〜Ｃ12ハロ炭化水素オキシからなる群から選択され、ｍは１〜２００である。）、Ｋは以下のものからなる群から選択される末端封鎖基である。
【化２】
2004526030.tif 000002
式中、Ｒ5はＣ1〜Ｃ12アルキルであり、Ｒ6〜Ｒ8は各々独立に水素、Ｃ1〜Ｃ12アルキル、Ｃ2〜Ｃ12アルケニル、Ｃ6〜Ｃ18アリール、Ｃ7〜Ｃ18混成（アルキル−アリール）、Ｃ2〜Ｃ12アルコキシカルボニル、Ｃ7〜Ｃ18アリールオキシカルボニル、Ｃ8〜Ｃ18混成（アルキル−アリール）オキシカルボニル、ニトリル、ホルミル、カルボキシレート、イミデート及びチオカルボキシレートからなる群から選択され、Ｒ9〜Ｒ13は各々独立に水素、ハロゲン、Ｃ1〜Ｃ12アルキル、ヒドロキシ及びアミノからなる群から選択され、Ｙは次式のものからなる群から選択される二価基である。
【化３】
2004526030.tif 000003
式中、Ｒ14及びＲ15は各々独立に水素及びＣ1〜Ｃ12アルキルからなる群から選択される。
【請求項７】
末端封鎖ポリ（アリーレンエーテル）が次式の構造を有する末端封鎖基を含む、請求項６記載の硬化性樹脂組成物。
【化４】
2004526030.tif 000004
式中、Ｒ6〜Ｒ8は各々独立に水素、Ｃ1〜Ｃ12アルキル、Ｃ2〜Ｃ12アルケニル、Ｃ6〜Ｃ18アリール、Ｃ7〜Ｃ18混成（アルキル−アリール）、Ｃ2〜Ｃ12アルコキシカルボニル、Ｃ7〜Ｃ18アリールオキシカルボニル、Ｃ8〜Ｃ18混成（アルキル−アリール）オキシカルボニル、ニトリル、ホルミル、カルボキシレート、イミデート及びチオカルボキシレートからなる群から選択される。
【請求項８】
アクリロイルモノマーが２以上のアクリロイル部分を含む、請求項１乃至請求項７のいずれか１項記載の硬化性樹脂組成物。
【請求項９】
アクリロイルモノマーが、トリメチロールプロパントリメタクリレート、トリメチロールプロパントリアクリレート、１，６−ヘキサンジオールジメタクリレート、１，６−ヘキサンジオールジアクリレート、エチレングリコールジメタクリレート、エチレングリコールジアクリレート、プロピレングリコールジメタクリレート、プロピレングリコールジアクリレート、シクロヘキサンジメタノールジメタクリレート、シクロヘキサンジメタノールジアクリレート、ブタンジオールジメタクリレート、ブタンジオールジアクリレート、ジエチレングリコールジメタクリレート、ジエチレングリコールジアクリレート、トリエチレングリコールジメタクリレート、トリエチレングリコールジアクリレート、イソボルニルメタクリレート、イソボルニルアクリレート、メチルメタクリレート、メチルアクリレート及び以上のアクリロイルモノマーの１以上を含む混合物からなる群から選択される、請求項１乃至請求項８のいずれか１項記載の硬化性樹脂組成物。
【請求項１０】
アリルモノマーが２以上のアリル部分を含む、請求項１乃至請求項９のいずれか１項記載の硬化性樹脂組成物。
【請求項１１】
アリルモノマーが、アリルアルコール、メタリルアルコール、２−エチル−２−プロペン−１−オール、ギ酸アリル、酢酸アリル、酪酸アリル、安息香酸アリル、酢酸メタリル、アリル脂肪酸エステル、アリルメチルエーテル、アリルエチルエーテル、アリルｔｅｒｔ−ブチルエーテル、アリルメチルベンジルエーテル、アルコキシル化アリル系アルコール、アジピン酸ジアリル、シトラコン酸ジアリル、ジグリコール酸ジアリル、ジアリルエーテル、フマル酸ジアリル、イソフタル酸ジアリル、イタコン酸ジアリル、マレイン酸ジアリル、フタル酸ジアリル、テレフタル酸ジアリル、アコニット酸トリアリル、シアヌル酸トリアリル、イソシアヌル酸トリアリル、リン酸トリアリル、トリメリト酸トリアリル、ｏ−ケイ酸テトラアリル及び以上のアリルモノマーの１以上を含む混合物からなる群から選択される、請求項１乃至請求項１０のいずれか１項記載の硬化性樹脂組成物。
【請求項１２】
砥粒充填材が２０００以上のヌープ硬さを有する、請求項１乃至請求項１１のいずれか１項記載の硬化性樹脂組成物。
【請求項１３】
砥粒充填材が６００〜５のメッシュサイズを有する、請求項１乃至請求項１２のいずれか１項記載の硬化性樹脂組成物。
【請求項１４】
砥粒充填材が金属コーティングを含み、該金属コーティングが、Ｎｉ、Ｃｕ、Ｃｒ、Ｆｅ、Ｃｏ、Ｓｎ、Ｗ、Ｔｉ、以上の金属の１以上を含む合金及び以上の金属の１以上を含む混合物からなる群から選択される金属からなる、請求項１乃至請求項１３のいずれか１項記載の硬化性樹脂組成物。
【請求項１５】
さらに、ホウ化物系セラミックス、Ｃｕ、Ｆｅ、Ｓｎ、青銅、Ｃ、シリカ、アルミナ、Ｓｉ及び以上の二次充填材の１以上を含む混合物からなる群から選択される二次充填材を含む、請求項１乃至請求項１４のいずれか１項記載の硬化性樹脂組成物。
【請求項１６】
硬化性樹脂組成物の製造方法であって、
ポリ（アリーレンエーテル）とアリルモノマーとアクリロイルモノマーをブレンドして均一ブレンドを形成し、
均一ブレンドを、炭化ケイ素、窒化ケイ素、サイアロン、立方晶窒化ホウ素、アルミノケイ酸塩、炭化チタン、炭化クロム、炭化タングステン、酸化ジルコニウム、シリコンドープホウ素−アルミニウム−マグネシウム、天然及び合成ダイヤモンド、ガーネット、以上の砥粒充填材の１以上を含む複合セラミックス、金属と１以上の上記砥粒充填材を含む複合セラミックス金属並びに以上の砥粒充填材の１以上を含む組合せからなる群から選択される砥粒充填材とブレンドする
段階を含んでなる方法。
【請求項１７】
硬化性樹脂組成物の製造方法であって、
ポリ（アリーレンエーテル）とアリルモノマーをブレンドして第一の均一ブレンドを形成し、
第一の均一ブレンドとアクリロイルモノマーをブレンドして第二の均一ブレンドを形成し、
第二の均一ブレンドを加工処理して硬化性粉末を形成し、
硬化性粉末を砥粒充填材とブレンドする
段階を含んでなる方法。
【請求項１８】
硬化性樹脂組成物の製造方法であって、
２０〜８０重量部のアリルモノマーを１０〜５０重量部のポリ（アリーレンエーテル）とブレンドして第一の均一ブレンドを形成し、
第一の均一ブレンドを５〜６０重量部のアクリロイルモノマーとブレンドして第二の均一ブレンドを形成し、
第二の均一ブレンドを−７５℃未満の温度で粉砕して第一の硬化性粉末を形成し、
第一の粉末を硬化触媒とブレンドして第二の硬化性粉末を形成し、
第二の硬化性粉末を５〜２０００重量部の砥粒充填材とブレンドする
段階（ただし、重量部はすべて樹脂１００重量部を基準とする）を含んでなる方法。